(57)【要約】 【課題】  工程の簡素化を図ると共に、通過域を広げ、かつ減衰傾度の大きい高性能なローパスフィルタの提供を目的とする。【解決手段】  ローパスフィルタは、表面を拡面化処理しない弁作用金属からなる陽極体１を用い、カットオフ周波数から算出される電気長がそれぞれ異なる複数の二端子型固体電解コンデンサ３０ａ、３０ｂを並列接続し、外装樹脂でモールド成形した構造であり、各々の二端子型固体電解コンデンサ３０ａ、３０ｂの陰極部７の長さＬａ、Ｌｂはそれぞれの電気長の１／４とする。【選択図】  図１
2010213017.tif 000002
【特許請求の範囲】
【請求項１】
線状、板状または箔状の弁作用金属からなる陽極体の表面に、前記弁作用金属の酸化物から成る誘電体皮膜を形成し、前記誘電体皮膜の一部の上に、固体電解質層を含む陰極導体層が積層された陰極部を形成し、前記陰極部の隣に絶縁体層を形成し、前記絶縁体層を介して前記陰極部と分離された前記陽極体の部分を陽極部とした複数の二端子型固体電解コンデンサを並列接続した構造を有するローパスフィルタであって、前記複数の二端子型固体電解コンデンサは、カットオフ周波数から算出される電気長がそれぞれ異なり、前記複数の二端子型固体電解コンデンサの各々の前記陰極部の長さが各々の前記電気長の１／４で、かつ前記複数の二端子型固体電解コンデンサの各々の前記陽極体の表面は、共に拡面化処理を施していないことを特徴とするローパスフィルタ。
【請求項２】
前記複数の二端子型固体電解コンデンサの各々の前記陽極体は、それぞれ異なる弁作用金属からなることを特徴とする請求項１に記載のローパスフィルタ。
【発明の詳細な説明】
【技術分野】
【０００１】
本発明は、電源ラインや信号ラインなどの導線上を伝搬するノイズを抑制するコンデンサタイプのローパスフィルタに関する。
【背景技術】
【０００２】
近年、マイクロコンピュータの発達により、産業機器、民生機器および通信機器等のあらゆる分野にマイクロコンピュータが搭載されている。しかし、最近のデジタル機器では機器間の通信ネットワークの発達やスイッチング電源の動作周波数の向上により高周波ノイズが増加する一方で、デジタル処理の高速化や動作電圧の低電圧化によりノイズに対する動作許容マージンが小さくなりつつあるため、高周波ノイズを除去する、いわゆるローパスフィルタの重要性が高まっている。
【０００３】
マイクロコンピュータに侵入するノイズは、主に電源ラインおよび信号ラインから伝搬することが多いため、このような部位にはノイズフィルタが広く利用されている。従来から用いられているノイズフィルタとしては、二端子型コンデンサを用いたもの、三端子型コンデンサを用いたもの、インダクタを用いたもの、コンデンサとインダクタを複合したローパスフィルタなどが挙げられる。
【０００４】
図５は、一般的なローパスフィルタの特性を説明する概念図で、理想フィルタと実際のフィルタとの違いと、特性用語を示している。図５に示すように、ローパスフィルタの要求特性として、低周波数帯域の通過域では挿入損失が小さい、挿入損失の減衰域が狭い、挿入損失の減衰傾度が大きい、高周波数帯域では阻止域が広いことが挙げられる。
【０００５】
一般に、二端子型コンデンサでは挿入損失の減衰傾度が小さいため信号品質を十分に保つことが困難となってきており、一方、インダクタは挿入損失の減衰傾度は大きいものの高速信号に対する応答性が悪く、信号品質を十分に確保することが出来ないことから、現状は三端子型コンデンサを用いたものや、コンデンサとインダクタを複合したローパスフィルタなどが主流になってきている。
【０００６】
図４は、従来の三端子型固体電解コンデンサの断面模式図である。三端子型固体電解コンデンサ１０２は、表面を拡面化処理した、板状又は箔状の弁作用金属からなる陽極体１の表面に、金属酸化物からなる誘電体皮膜２を形成し、その中央部の表面に導電性高分子からなる固体電解質層４、グラファイト層５、導電性ペースト層６を順次積層形成して陰極部７としている。また、陰極部７の両側には絶縁体層３をそれぞれ形成し、その絶縁体層３の更に外側の陽極体１の領域を陽極部８としている。これらの陽極部８には、銅箔等からなるリードフレーム９を超音波溶接等により接続している。その後、基板１２の上面に形成した素子側陽極端子１１ａと素子側陰極端子１１ｂに、該リードフレーム９と該陰極部７をそれぞれ導電性接着剤１０を介して接合し、その後、外装樹脂でモールド成形する。なお、該基板１２の下面には外部陽極端子１３ａ、外部陰極端子１３ｂを形成している。このような、三端子型固体電解コンデンサは特許文献１に開示されている。
【先行技術文献】
【特許文献】
【０００７】
【特許文献１】特開２００８−２９４０１２号公報
【発明の概要】
【発明が解決しようとする課題】
【０００８】
しかしながら、図４に示したような従来の三端子型固体電解コンデンサをノイズフィルタとして用いた場合は、陰極部を貫く陽極体の長さが長くなるためインダクタンス成分が増えること、また、弁作用金属からなる陽極体の表面をエッチング等により拡面化処理を施しているため静電容量が大きくなることにより、高周波帯域の阻止域は広くなるが低周波帯域の通過域が狭くなり、信号品質を劣化させてしまうという欠点があった。
【０００９】
本発明は、上記の課題を解決するため、工程の簡素化を図ると共に、通過域を広げ、かつ減衰傾度の大きい高性能なローパスフィルタの提供を目的とする。
【課題を解決するための手段】
【００１０】
本発明は上記の課題を解決するため、表面を拡面化処理しない弁作用金属からなる陽極体を用い、かつ、カットオフ周波数から算出される電気長がそれぞれ異なり、かつそれぞれの陰極部の長さがそれぞれの電気長の１／４とした複数の二端子型固体電解コンデンサを並列接続して構成されたローパスフィルタである。
【００１１】
また、二端子型固体電解コンデンサは、弁作用金属表面の非拡面化処理以外は従来の固体電解コンデンサと同一構成であるため、製造工数の煩雑化は生じない。なお、陰極部の長さＬは電気長の１／４となるように数１の関係式を満足するように設定する。
【００１２】
【数１】
2010213017.tif 000003
ここでｆはローパスフィルタでのカットしたい減衰域の周波数、ｃは光速、ｅffは母材となる弁作用金属の酸化物からなる誘電体皮膜の実効誘電率である。また、複数の二端子型固体電解コンデンサは、それぞれ陰極部の長さＬが異なり、陰極部の長さが長い方のコンデンサの陽極部の幅を、陰極部の長さが短い方のコンデンサの陽極部の幅より狭くし、各々の固体電解コンデンサの陽極部同士、陰極部同士をそれぞれ電気的に並列接続している。
【００１３】
本発明によれば、線状、板状または箔状の弁作用金属からなる陽極体の表面に、弁作用金属の酸化物から成る誘電体皮膜を形成し、誘電体皮膜の一部の上に、固体電解質層を含む陰極導体層が積層された陰極部を形成し、陰極部の隣に絶縁体層を形成し、絶縁体層を介して陰極部と分離された陽極体の部分を陽極部とした複数の二端子型固体電解コンデンサを並列接続した構造を有するローパスフィルタであって、複数の二端子型固体電解コンデンサは、カットオフ周波数から算出される電気長がそれぞれ異なり、複数の二端子型固体電解コンデンサの各々の陰極部の長さが各々の電気長の１／４で、かつ複数の二端子型固体電解コンデンサの各々の陽極体の表面は、共に拡面化処理を施していないローパスフィルタが得られる。
【００１４】
本発明によれば、複数の二端子型固体電解コンデンサの各々の陽極体は、それぞれ異なる弁作用金属からなるローパスフィルタが得られる。
【発明の効果】
【００１５】
本発明のローパスフィルタに用いる二端子型固体電解コンデンサでは、弁作用金属からなる陽極体の表面を拡面化処理していないので大容量化を抑えることで、ローパスフィルタの通過域を広げ、かつ挿入損失を抑制し、信号品質の高精度化を図ることが可能となる。
【００１６】
また、陰極部の一方の端部が絶縁化され、また陰極部の長さが電気長の１／４とすることで、所望の周波数で定在波が発生し、二端子型固体電解コンデンサがオープンスタブとなる。一般に、オープンスタブの特性はスタブを形成する陽極体の形状に依存する。すなわち、陽極体の幅が細い場合は、インダクタンス成分の増加によって阻止域は狭くなるが減衰傾度が大きくなり、一方、陽極体の幅が太い場合は、静電容量成分の増加によって減衰傾度が小さくなるが阻止域が広くなる。これらの特性を利用して、陽極体の形状が、細長いものと太短いものを組み合わせて並列接続することで減衰傾度が大きく、かつ阻止域が広いローパスフィルタを得ることが出来る。
【００１７】
また、各々の陽極部同士を電気的に接続することによって、陽極部が見掛け上延長されることでインダクタンス成分が増し、更なる減衰傾度の向上を図ることができる。
【００１８】
更に、本発明のローパスフィルタに用いる二端子型固体電解コンデンサは、弁作用金属からなる陽極体の非拡面化処理以外は従来と同一構成であるため、工程をより簡易化でき容易に作製することが可能となる。
【図面の簡単な説明】
【００１９】
【図１】本発明のローパスフィルタを説明する図、図１（ａ）は二端子型固体電解コンデンサの断面図、図１（ｂ）はローパスフィルタの斜視図。
【図２】本発明のローパスフィルタを説明する図、図２（ａ）は二端子型固体電解コンデンサの断面図、図２（ｂ）はローパスフィルタの斜視図。
【図３】ローパスフィルタの挿入損失の比較結果。
【図４】従来の三端子型固体電解コンデンサの断面模式図。
【図５】ローパスフィルタの特性を説明する概念図。
【発明を実施するための形態】
【００２０】
本発明を実施するための形態を、図面を用いて詳細に説明する。
【００２１】
図１は、二端子型固体電解コンデンサを用いた本発明のローパスフィルタを説明する図で、図１（ａ）は二端子型固体電解コンデンサの断面図、図１（ｂ）はローパスフィルタの斜視図をそれぞれ示す。
【００２２】
実施の形態１として、同じ弁作用金属を用いた２つの二端子型固体電解コンデンサを並列に接続したローパスフィルタについて説明する。図１（ａ）に示すように、二端子型固体電解コンデンサは、アルミ箔の弁作用金属からなる陽極体１を用い、所望の形状・寸法に切り出し、切断面を含む表面に陽極酸化により誘電体皮膜２を形成する。
【００２３】
次いで、誘電体皮膜２の上の所定位置にエポキシ樹脂などにより絶縁体層３を形成して、この絶縁体層３により区分された二つの領域を有する陽極体１とする。この状態を絶縁体層３付き陽極体と呼ぶ。該二つの領域の一方の領域に対して、前記陽極体１を覆うように、導電性高分子からなる固体電解質層４、グラファイト層５、導電性ペースト層６などによる金属層を順次積層し陰極部７を構成する。
【００２４】
ここで、この領域の長さ、すなわち陰極部７の長さＬは電気長の１／４となるように数１の関係式を満足するように設定する。
【００２５】
【数１】
2010213017.tif 000004
ここでｆはローパスフィルタでのカットオフ周波数、ｃは光速、ｅffは母材となる弁作用金属の酸化物からなる誘電体の実効誘電率である。
【００２６】
続いて、この絶縁体層で分割された二つの領域の陰極部の領域でない方の領域に対して、表面の誘電体皮膜２をレーザ等により全て剥離して陽極体１を露出させ、陽極部８を形成する。
【００２７】
上記の二端子型固体電解コンデンサについて、図１（ｂ）に示したように、陽極体１の幅Ｗａ、Ｗｂ、陰極部７の長さＬａ、Ｌｂがそれぞれ異なる２種類のものを作製する。１つは、陽極体１の幅Ｗａが小さく、陰極部７の長さＬａが長い、いわゆる細長い形状の二端子型固体電解コンデンサ３０ａとし、もう１つは、陽極体１の幅Ｗｂが大きく、陰極部の長さＬｂが短い、いわゆる太短い形状の二端子型固体電解コンデンサ３０ｂとした。なお、二端子型固体電解コンデンサ３０ｂの陽極体１の幅Ｗｂと、陰極部７の長さＬｂは、二端子型固体電解コンデンサ３０ａの陽極体１の幅Ｗａと、陰極部７の長さＬａに対して、それぞれＷｂ＞Ｗａ、Ｌａ＞Ｌｂとなるようにする。
【００２８】
続いて、図１（ｂ）に示したように、上記の陽極体１の幅Ｗａ、および陰極部７の長さＬａを有する二端子型固体電解コンデンサ３０ａと、陽極体１の幅Ｗｂ、および陰極部７の長さＬｂを有する二端子型固体電解コンデンサ３０ｂの各々の陽極部８を、銅箔等から成るリードフレーム９に並べて載置し、超音波溶接法で電気的に接続する。
【００２９】
その後、素子側陽極端子１１ａ、素子側陰極端子１１ｂ、外部陽極端子１３ａ、外部陰極端子１３ｂをそれぞれ上下面に形成した基板１２の、素子側陽極端子１１ａ、素子側陰極端子１１ｂの上に、導電性接着剤１０を介して、この２種類の二端子型固体電解コンデンサ３０ａ、３０ｂの陽極部８同士を接続したリードフレーム９及び２つの陰極部７を載置し、加熱硬化させることにより電気的に接続し、図示しない外装樹脂でモールド成形してローパスフィルタ１００を構成する。
【００３０】
図２は、二端子型固体電解コンデンサを用いた本発明のローパスフィルタを説明する図で、図２（ａ）は二端子型固体電解コンデンサの断面図、図２（ｂ）はローパスフィルタの斜視図をそれぞれ示す。
【００３１】
実施の形態２として、異種の弁作用金属を用いた２つの二端子型固体電解コンデンサを並列に接続したローパスフィルタについて説明する。図２（ａ）は、図１（ａ）と同一構成の固体電解コンデンサの断面図なので、構造説明は省略する。ここでの２種類の二端子型固体電解コンデンサは、１つは、タンタル線の弁作用金属からなる陽極体１を用い、その陽極体１の幅Ｗｃが小さく、陰極部の長さＬｃが長い、いわゆる細長い形状の二端子型固体電解コンデンサ３０ｃとし、もう１つは、図１（ｂ）で示した陽極体１の幅Ｗｂが大きく、陰極部の長さＬｂが短い、いわゆる太短い形状の二端子型固体電解コンデンサ３０ｂと同一とした。なお、細長い形状の二端子型固体電解コンデンサ３０ｃの陽極体１の幅Ｗｃと、陰極部７の長さＬｃは、図１（ｂ）に示した細長い形状の二端子型固体電解コンデンサ３０ａの陽極体１の幅Ｗａと、陰極部７の長さＬａに対して、それぞれＷａ＞Ｗｃ、Ｌｃ＞Ｌａとなるようにする。
【００３２】
図２（ｂ）に示したように、上記の陽極体１の幅Ｗｃ、および陰極部７の長さＬｃを有する二端子型固体電解コンデンサ３０ｃと、陽極体１の幅Ｗｂ、および陰極部７の長さＬｂを有する二端子型固体電解コンデンサ３０ｂの各々の陽極部８を、銅箔等から成るリードフレーム９に並べて載置し、超音波溶接法で電気的に接続する。
【００３３】
その後、素子側陽極端子１１ａ、素子側陰極端子１１ｂ、外部陽極端子１３ａ、外部陰極端子１３ｂをそれぞれ上下面に形成した基板１２の、素子側陽極端子１１ａ、素子側陰極端子１１ｂの上に、導電性接着剤１０を介して、２種類の二端子型固体電解コンデンサ３０ｂ、３０ｃの陽極部８同士を接続したリードフレーム９及び２つの陰極部７を載置し、加熱硬化させることにより電気的に接続し、（図示しない）外装樹脂でモールド成形してローパスフィルタ１０１を構成する。
【００３４】
陽極体１の材料は、アルミニウム、タンタル、ニオブ、チタン等の弁作用金属を用い、形状は線状、板状または箔状等何れでもよいが、選択する弁作用金属の特性、加工性も考慮し、適宜選定するのが好ましい。
【００３５】
誘電体皮膜２は、誘電体として作用するもので、通常の固体電解コンデンサと同様に、弁作用金属を電解液中に漬け、電流を流すことで金属表面に形成される。電解液の種類、電流を適宜調整して製膜するのが好ましい。
【００３６】
絶縁体層３は、材質が高耐熱性を有するものであれば、エポキシ系、シリコーン系などの熱硬化性樹脂、ポリイミド系などの熱可塑性樹脂のいずれでもよく、ペースト又は液状のものを用いるのが好ましく、製膜加工性を考慮すると、シリコーン系熱硬化性樹脂がより好適である。形成方法は、浸漬、吹き付け、塗布、印刷法などの一般的な工法を用いればよく、絶縁の機能を確保するのに十分な厚さである１０〜３０μｍとするのが好ましい。また、絶縁体層３は、陰極部７の両側に設けているが、この絶縁体層３は陽極部と陰極部との絶縁のための処理であるため、陽極部８と反対側の陽極体１の端部に誘電体皮膜２が形成される場合は、陽極体の端部に設けずに陰極部７の片側、すなわち陽極部８側にのみ設けても良い。
【００３７】
固体電解質層４は、通常の固体電解コンデンサと同様に、ポリチオフェンまたはポリピロールなどの導電性高分子を用いるのが好ましい。
【００３８】
グラファイト層５は、通常の固体電解コンデンサと同様に、その上層に積層する前記銀７と、下層に形成する固体電解質層４との結合性を高めるためのものである。
【００３９】
導電性ペースト層６は、陰極電極材として汎用的に用いられている銀ペーストをディスペンサ等で塗布し乾燥硬化して形成するのが好ましい。
【００４０】
リードフレーム９は、銅、アルミニウム、ステンレス、またはそれらの合金などの金属製の導電材を用い、更にその表面を金、銀、錫、ニッケルなどでめっき処理したものを用いるのが好ましい。
【００４１】
導電性接着剤１０は、金、銀、銅などの金属粉末を含むエポキシ系などのペースト状の樹脂をディスペンサを用いて塗布するのが好ましい。
【００４２】
素子側陽極端子１１ａ、素子側陰極端子１１ｂは、基板１２の上面に、銅、アルミニウムなどの金属製の導電性箔体を接着し貼り付けた後、グラビア印刷、スクリーン印刷などの一般的な印刷工法でレジスト印刷を施し、エッチング処理にて形成することができる。上記方法に限らず、導電性ペーストを印刷してもよい。
【００４３】
基板１２は、高耐熱性の絶縁材を用いるのが好ましく、ガラスエポキシ材、ＢＴレジン、ポリイミド、液晶ポリマーなどの樹脂系や、アルミナなどのセラミック系等何れを用いてもよいが、薄型化、可とう性、コスト面で有効で、汎用的なガラスエポキシ材を用いるのがより好適である。
【００４４】
外部陽極端子１３ａ、外部陰極端子１３ｂは、基板１２の下面に、銅、アルミニウムなどの金属製の導電性箔体を接着し貼り付けた後、グラビア印刷、スクリーン印刷などの一般的な印刷工法でレジスト印刷を施し、エッチング処理にて形成することができる。上記方法に限らず、導電性ペーストを印刷してもよい。
【００４５】
陽極体１の幅Ｗａ、Ｗｂ、Ｗｃは、ローパスフィルタの外観形状に応じて適宜調整することができ、低背型では大きく、小床面積では小さくするのが好ましい。
【００４６】
陰極部７の長さＬａ、Ｌｂ、Ｌｃは、前述の数１を満足する長さＬとし、カットしたい信号の周波数、すなわちカットオフ周波数ｆと実効誘電率ｅffとにより算出される電気長の１／４となるように、また、カットオフ周波数ｆより高い周波数帯域に、各々の二端子型固体電解コンデンサ３０ａ、３０ｂ、３０ｃの固有の共振周波数をそれぞれもつように適宜調整するのが望ましい。
【００４７】
図示しない外装樹脂は、汎用の封止用樹脂で、使用環境に耐えうるものであればどんなものでもよく、エポキシ系、フェノール系などの熱硬化性樹脂やポリプロピレン（ＰＰ）、ポリスチレン（ＰＳ）などの熱可塑性樹脂の何れでもよいが、耐熱性、加工性を考慮し適宜選定するのが好ましい。電源基板での半田リフロー実装性を考慮し、エポキシ系熱硬化性樹脂がより好適である。また、封止方法はインジェクション法、トランスファー法など何れの工法でもよい。
【実施例】
【００４８】
以下、本発明のローパスフィルタについて実施例を用いて詳細に説明する。
【００４９】
（実施例１）
先ず、陽極体１として、表面を拡面化処理しない、公称化成電圧２０Ｖ、厚み１００μｍのアルミ箔を用い、以下の２種類の二端子型固体電解コンデンサ３０ａ、３０ｂを作製した。
【００５０】
細長い形状の二端子型固体電解コンデンサ３０ａは、上記のアルミ箔の幅Ｗａを１．０ｍｍ、長さ８．０ｍｍの長方形状に切り出し、１０％のアジピン酸二アンモニウム水溶液に浸漬し、２５Ｖの電圧を印加して、切断面を含む全面に陽極酸化により誘電体皮膜２を形成した。その後、アルミ箔の長さ方向の一端部から１．０ｍｍ内側の位置にエポキシ性樹脂を幅０．５ｍｍで塗布し硬化させて絶縁体層３を形成し、一端面から絶縁層体３までの１．０ｍｍの領域を陽極領域とした。また、絶縁体層３を介した他方の領域に、絶縁体層３から６．０ｍｍの位置に同じくエポキシ性樹脂を幅０．５ｍｍ、厚さ５０μｍで塗布し硬化させて絶縁体層３を形成し、これらの２つの絶縁体層３に挟まれた６．０ｍｍの領域を陰極領域とした。この状態を絶縁体層３付き陽極体と呼ぶ。
【００５１】
続いて、絶縁体層３付き陽極体の陰極領域に対して、誘電体皮膜２の表面にモノマーとして３，４−エチレンジオキシチオフェン、酸化剤としてペルオキソ二硫酸アンモニウム、ドーパントとしてパラトルエンスルホン酸をそれぞれモル比６：１：２の割合で反応させて導電性高分子からなる固体電解質層４を形成し、更にその表面にスクリーン印刷によってグラファイト層５を厚さ１５μｍになるように形成した。そしてグラファイト層５の上に重量８０％以上の銀含有量を有した導電性ペースト層６を厚さ３０μｍに形成し、１５０℃にて放置して前記導電性ペースト中の有機溶剤を揮発させ同時に硬化させることで、銀層を形成し、陰極部７とした。上記の陰極部７の長さＬａ、陽極体１の幅Ｗａは、数１において、カットオフ周波数ｆ＝４ＧＨｚ、実効誘電率ｅff＝９を狙い値とし決定している。
【００５２】
また、絶縁体層３付き陽極体の陽極領域に対しては、表面の誘電体皮膜２をレーザで除去し、アルミ箔を露出させ陽極部８とした。
【００５３】
一方、太短い形状の二端子型固体電解コンデンサ３０ｂは、アルミ箔の幅Ｗｂを５．０ｍｍ、長さ５．０ｍｍの長方形状に切り出し、１０％のアジピン酸二アンモニウム水溶液に浸漬し、２５Ｖの電圧を印加して、切断面を含む全面に陽極酸化により誘電体皮膜２を形成した。その後、アルミ箔の長さ方向の一端部から１．０ｍｍ内側の位置にエポキシ性樹脂を幅０．５ｍｍで塗布し硬化させて絶縁体層３を形成し、一端面から絶縁層体３までの１．０ｍｍの領域を陽極領域とした。また、絶縁体層３を介した他方の領域に、絶縁体層３から３．０ｍｍの位置に同じくエポキシ性樹脂を幅０．５ｍｍ、厚さ５０μｍで塗布し硬化させて絶縁体層３を形成し、これらの２つの絶縁体層３に挟まれた３．０ｍｍの領域を陰極領域とした。この状態を絶縁体層３付き陽極体と呼ぶ。
【００５４】
続いて、絶縁体層３付き陽極体の陰極領域に対して、上記と同一工程により、固体電解質層４、グラファイト層５、導電性ペースト層６を順次積層形成し、陰極部７とした。上記の陰極部７の長さＬｂ、陽極体１の幅Ｗｂは、数１において、カットオフ周波数ｆ＝９ＧＨｚ、実効誘電率ｅff＝９を狙い値とし決定している。
【００５５】
また、絶縁体層３付き陽極体の陽極領域に対しては、両面の誘電体皮膜２をレーザで除去し、アルミ箔を露出させ陽極部８とした。
【００５６】
上記の要領で作製した２種類の二端子型固体電解コンデンサ３０ａ、３０ｂの各々の陽極部８を、予め打抜きにて切り出した長さ１０ｍｍ、幅０．４ｍｍ、厚さ５０μｍの銅箔からなるリードフレーム９に並べて載置し、超音波溶接法を用い、陽極部８同士を電気的に接続した。
【００５７】
その後、基板１２の素子側陽極端子１１ａと素子側陰極端子１１ｂに導電性接着剤１０を厚さ４０μｍに塗布して、その上に、上記の２種類の二端子型固体電解コンデンサ３０ａ、３０ｂのそれぞれの陰極部７と、リードフレーム９を載置し、１５０℃で熱硬化することにより電気的に接続し、外装樹脂でモールド成形することで、図１（ｂ）に示した二端子固体電解コンデンサタイプのローパスフィルタ１００を得た。
【００５８】
（実施例２）
実施例２のローパスフィルタでは、実施例１の２種類の二端子型固体電解コンデンサのうち、細長い形状の二端子型固体電解コンデンサ３０ｃのみを置き換えたもので、陽極体１としてタンタル線を弁作用金属として用い、陽極部８とリードフレーム９を抵抗溶接法を用いて接続した以外は実施例１と同様の工法により、図２（ｂ）に示した二端子型固体電解コンデンサを用いたローパスフィルタ１０１を得た。
【００５９】
細長い形状の二端子型固体電解コンデンサ３０ｃは、弁作用金属として、表面を拡面化処理を施していない、φ０．１ｍｍ、長さ７ｍｍのタンタル線を用いて陽極体１とし、これをリン酸水溶液中、８０Ｖの電圧を印加して陽極酸化し誘電体皮膜２を形成した。続いて、タンタル線の長さ方向の一端部から１．０ｍｍ内側の位置にエポキシ性樹脂を幅０．５ｍｍ、厚さ５０μｍで塗布し硬化させて絶縁体層３を形成し、一端面から絶縁層体３までの１．０ｍｍの領域を陽極領域とした。また、この絶縁体層３を介した他方の領域に、絶縁体層３から５．０ｍｍの位置に同じくエポキシ性樹脂を幅０．５ｍｍ、厚さ５０μｍで塗布し硬化させて絶縁体層３を形成し、これらの２つの絶縁体層３に挟まれた５．０ｍｍの領域を陰極領域とした。その後、実施例１の二端子型固体電解コンデンサ３０ａと同一工程により、陰極部７と陽極部８を形成し、二端子型固体電解コンデンサ３０ｃを得た。上記の陰極部７の長さＬｃ、陽極体１の幅Ｗｃは、数１において、カットオフ周波数ｆ＝４ＧＨｚ、実効誘電率ｅff＝１４を狙い値とし決定している。また、もう１つの二端子型固体電解コンデンサ３０ｂも実施例１と同一のものを用いた。  
【００６０】
上記の２種類の二端子型固体電解コンデンサ３０ｂ、３０ｃの各々の陽極部８を、予め打抜きにて切り出した長さ１０ｍｍ、幅０．４ｍｍ、厚さ５０μｍの銅箔からなるリードフレーム９に並べて載置し、超音波溶接法を用い、陽極部８同士を電気的に接続した。
【００６１】
その後、基板１２の素子側陽極端子１１ａと素子側陰極端子１１ｂに導電性接着剤１０を厚さ４０μｍに塗布して、その上に、上記の２種類の二端子型固体電解コンデンサ３０ｂ、３０ｃのそれぞれの陰極部７と、リードフレーム９を載置し、１５０℃で熱硬化することにより電気的に接続し、図示しない外装樹脂でモールド成形することで、図２（ｂ）に示した二端子固体電解コンデンサタイプのローパスフィルタ１０１を得た。
【００６２】
（比較例）
比較例として、図４に示した従来の三端子型固体電解コンデンサの単体からなるローパスフィルタの構造とし、また陽極体１は、実施例１と同様、エッチング等による拡面化処理を施さない、公称化成電圧２０Ｖ、厚み１００μｍアルミ箔を用いた。このアルミ箔を幅２．５ｍｍ、長さ７．０ｍｍの長方形状に切りだし、１０％のアジピン酸二アンモニウム水溶液に浸漬し、２５Ｖの電圧を印加して、切断面を含む全面に陽極酸化により誘電体皮膜２を形成した。その後、長さ方向の両端部からそれぞれ１．０ｍｍ内側の位置にエポキシ性樹脂を幅０．５ｍｍ、厚さ５０μｍで塗布し硬化させて絶縁体層３を形成し、両端面から絶縁層体３までの１．０ｍｍの領域を陽極領域とし、これら２つの絶縁層体３で挟まれた４．０ｍｍの領域を陰極領域とした。
【００６３】
続いて、実施例１の二端子型固体電解コンデンサ３０ａと同一工程により、陰極部７と陽極部８を形成し、更に陽極部８には、予め打抜きにて切り出した長さ０．８ｍｍ、幅２．５ｍｍ、厚さ５０μｍの銅箔からなるリードフレーム９を超音波溶接法を用いて接続して、三端子型固体電解コンデンサを得た。
【００６４】
その後、実施例１と同様に、基板１２の素子側陽極端子１１ａと素子側陰極端子１１ｂに導電性接着剤１０を厚さ４０μｍに塗布して、その上に、上記の三端子型固体電解コンデンサを載置し、１５０℃で熱硬化することにより電気的に接続し、図示しない外装樹脂でモールド成形することで、図４に示した三端子型固体電解コンデンサ１０２によるローパスフィルタを得た。
【００６５】
上記の要領で作製した、実施例１、実施例２、比較例によるローパスフィルタについて、挿入損失の周波数特性をベクトルネットワークアナライザ（３７２４７Ｄ：アンリツ製）にて測定し、その比較結果を図３に示す。  
【００６６】
図３に示したように、本発明による実施例１、実施例２のローパスフィルタは、比較例のローパスフィルタに比べ、通過域の挿入損失が小さく、挿入損失の減衰域が狭く、減衰傾度が大きくなっていることがわかった。これは、細長い形状の二端子型固体電解コンデンサによって減衰傾度が大きくなり、太短い形状の二端子型固体電解コンデンサによって高周波数帯域での挿入損失の立ち上がりが抑えられているものと推測できる。また、陽極体同士を接続している陽極部と陰極部の間に誘電率の高い誘電体が介在していないため、従来のコンデンサとインダクタを複合したローパスフィルタより減衰傾度が大きいローパスフィルタの設計が容易に可能となることがわかった。
【産業上の利用可能性】
【００６７】
従来の固体電解コンデンサタイプのローパスフィルタは通過域が狭く、減衰傾度が小さいため電源ラインおよび低速信号ラインでのノイズ除去が主であったが、本発明によれば通過域を高周波帯域まで伸ばし、かつ減衰傾度が大きいため、高速ライン用のローパスフィルタとしても適用できる。
【符号の説明】
【００６８】
１    陽極体
２    誘電体皮膜
３    絶縁体層
４    固体電解質層
５    グラファイト層
６    導電性ペースト層
７    陰極部
８    陽極部
９    リードフレーム
１０    導電性接着剤
１１ａ    素子側陽極端子
１１ｂ    素子側陰極端子
１２    基板
１３ａ    外部陽極端子
１３ｂ    外部陰極端子
３０ａ、３０ｂ、３０ｃ    二端子型固体電解コンデンサ
１００、１０１    ローパスフィルタ
１０２    三端子型固体電解コンデンサ
Ｗａ、Ｗｂ、Ｗｃ    幅
Ｌ、Ｌａ、Ｌｂ、Ｌｃ    長さ
【図１】
2010213017.tif 000005
【図２】
2010213017.tif 000006
【図３】
2010213017.tif 000007
【図４】
2010213017.tif 000008
【図５】
2010213017.tif 000009